亜鉛電解処理工からの残渣を浮遊させ、硫化して、鉛および銀の化合物を硫化物形態に転換し、さらに浮遊選鉱して有価金属を含有する浮選精鉱を生成する、亜鉛電解工程の残渣から鉛、銀、および金などの有価金属を回収する方法において、前記硫化工程および浮遊選鉱工程を電気化学的に調節することで、前記硫化処理段階で供給される硫化物イオンの含有量を、生成された前記有価金属の硫化物の粒子が浮選処理するのに十分な大きさになるまで酸化還元電位を利用して調節し、前記浮遊選鉱処理段階で前記酸化還元電位を調節して、前記捕収用化学物質は前記浮選される鉱物に付着するが前記硫化物は酸化しないという範囲内にすることを特徴とする方法。請求項1に記載の方法において、前記硫化処理段階では、前記処理工程における酸化還元電位を少なくとも1つの段階で測定して調節することを特徴とする方法。請求項1に記載の方法において、前記浮遊選鉱処理段階では、前記酸化還元電位を少なくとも1つの段階で測定して調節することを特徴とする方法。請求項1、2、または3に記載の方法において、有価金属電極もしくは金属電極、ガラス状炭素の電極もしくは無機電極、またはこれらの組み合わせを用いて前記スラリーの酸化還元電位を測定することを特徴とする方法。請求項1に記載の方法において、前記浮遊選鉱処理段階では、適切な還元用化学物質を前記スラリーに加えて前記酸化還元電位を任意のレベルに調節することを特徴とする方法。請求項1に記載の方法において、前記浮遊選鉱処理段階で不活性ガスを供給して前記酸化還元電位を任意のレベルに調節することを特徴とする方法。請求項1に記載の方法において、前記浮遊選鉱処理段階で、いくらかの不活性ガスといくらかの空気を含むガス混合物を供給することを特徴とする方法。請求項1に記載の方法において、前記浮遊選鉱処理段階で除去されるガスの少なくとも一部を再循環させて浮選処理に戻すことを特徴とする方法。請求項1に記載の方法において、前記浮遊選鉱処理段階で生成された浮選金属精鉱の少なくとも一部を硫化処理に戻すことを特徴とする方法。請求項9に記載の方法において、前記浮遊選鉱処理段階で生成された浮選金属精鉱の10~30を前記硫化処理段階に戻すことを特徴とする方法。請求項1に記載の方法において、前記有価金属の浮選処理は1段階で行うことを特徴とする方法。請求項1に記載の方法において、前記硫化処理段階で供給される硫化物イオンの量は、前記スラリーに含まれる銀および鉛の量に対する化学量論的な量であることを特徴とする方法。請求項1または12に記載の方法において、前記硫化物イオンを、Na2S、NaHS、Ca2、およびH2Sの群のうちのいずれか1つを用いて溶液に導入することを特徴とする方法。請求項1に記載の方法において、pH値を1~4の範囲内に調節することを特徴とする方法。請求項1に記載の方法において、硫化鉱物からなる一般的な捕収用化学物質を前記浮選処理で使用する場合、前記酸化還元電位を50~350mVvsSHEの範囲内に調節することを特徴とする方法。請求項1に記載の方法において、硫化処理で、前記酸化還元電位を250~0mVvsSHEの範囲内に調節することを特徴とする方法。例1強酸浸出後に、実験室での試験により残渣の硫化および浮選処理を調べた。主成分に対する補填物の成分は次のとおりである。すなわち、Pbが193、Agが720gt、Auが23gtであった。また、補填物は主に、亜鉛と鉄との化合物、石膏、およびケイ酸塩鉱物で構成されていた。強酸浸出後に、密閉型反応容器内で、温度50°C、pH値15~3で、鉛に対する化学量論的量の硫化物を用いて残渣の硫化処理を行った。硫化物を25M溶液として、3時間、スラリーに供給した。硫化処理後に、スラリーに浮遊選鉱処理を施して、鉛、銀、および金を選鉱した。浮選工程は、粗選段階および4つの精選段階からなる。実験1では、浮選処理において電気化学的な調節を行わず、浮選処理を、空気を浮選用ガスとして用いて標準的に行った。実験では、スラリーのpH値を20に調節し、使用した捕収剤試薬は450gtのアエロフィン3418Aであり、使用した起泡剤は60gtのダウフロス250である。粗選段階を16分間行い、各精選段階を5~10分行った。浮選工程の初めに白金電極で測定された酸化還元電位は120mVvsSHEであったが、エアレーションが始まると、電位は急速に上昇して、450~600mVvsSHEとなった。このとき、第4次精選精鉱における鉛の収率は410であり、精鉱における含有率は247であった。銀の収率は773、精鉱における銀の含有量は1740gtであった。また、金の収率は667で、精鉱における金の含有量は48gtであった。例2実験2では、浮選処理を例1と同様の方法で行ったが、例1とは別に浮選処理段階で、浮選用ガス配合物を使用し、またNaHS溶液を付加することで、200mVvsSHEの電位値まで電位を調節した。このとき、第4次精選精鉱における鉛の収率は879で、精鉱における含有率は562だった。銀に関しては、対応する測定値は、収率が906で、含有量は2160gtだった。金の収率は775、精鉱における金の含有量は58gtである。これらの例は、浮選処理段階でスラリーの電位を適切な範囲内に調節することで、硫化鉱物の有害な酸化を抑制できたこと、また一方で、同時に、このような浮選に好適な電気化学的条件を維持できることを示している。捕収用化学物質およびその成分にもよるが、2~4のpH値に適した酸化還元電位は、一般的に-50~350mVvsSHEの間である。技術の向上にともなって、本発明の基本的な発想をさまざまな方法で実現できることは、当業者には明らかなことである。したがって、本発明ならびにその実施形態は上述の例に限定されるものでなく、本願特許請求の範囲内において変更してもよい。